(57)【要約】【課題】歩留まりが高く、製造直後および摺擦後における非粘着性に優れる塗料組成物およびそれにより得られる塗膜を提供すること。【解決手段】塗料組成物は、ジアルキルシロキサンユニットと、アルコキシ基を含有するアルコキシ基含有シロキサンユニットとを含有する第１オリゴマーと、ジアルキルシロキサンユニットを含有せず、アルコキシ基含有シロキサンユニットを含有する第２オリゴマーと、シリコーンオイルとを含有する。塗料組成物は、溶剤を実質的に含有しない。【選択図】なし【特許請求の範囲】
【請求項１】
ジアルキルシロキサンユニットと、アルコキシ基を含有するアルコキシ基含有シロキサンユニットとを含有する第１オリゴマーと、
ジアルキルシロキサンユニットを含有せず、アルコキシ基を含有するアルコキシ基含有シロキサンユニットを含有する第２オリゴマーと、
シリコーンオイルとを含有し、
溶剤を実質的に含有しないことを特徴とする、塗料組成物。
【請求項２】
前記第１オリゴマーの、前記第２オリゴマーに対する配合割合が、０．１５以上、１０以下であることを特徴とする、請求項１に記載の塗料組成物。
【請求項３】
前記シリコーンオイルの２５℃における動粘度が、１００ｍｍ２／ｓ以上であることを特徴とする、請求項１または２に記載の塗料組成物。
【請求項４】
金属アルコキシド、リン酸、金属キレート化合物および金属カルボン酸塩からなる群から選択される少なくとも１つをさらに含有することを特徴とする、請求項１〜３のいずれか一項に記載の塗料組成物。
【請求項５】
請求項１〜４のいずれか一項に記載の塗料組成物を硬化したことを特徴とする、塗膜。
【発明の詳細な説明】
【技術分野】
【０００１】
本発明は、塗料組成物および塗膜、詳しくは、塗料組成物、および、それから得られる塗膜に関する。
【背景技術】
【０００２】
従来、各種製品の表面に、シリコーン樹脂からなるコーティング被膜を形成して、各種製品に非粘着性および撥水性を付与することが知られている。
【０００３】
例えば、有機溶剤をベースとし、そのベース中に、（ａ）水分硬化性シリコーン樹脂と、（ｂ）反応促進剤と、（ｃ）水分除去剤とを含有するコーティング組成物を塗装面に塗布し、硬化させて、コーティング被膜を形成することが提案されている（例えば、特許文献１参照。）。
【先行技術文献】
【特許文献】
【０００４】
【特許文献１】特開２０１１−５２２０２号公報
【発明の概要】
【発明が解決しようとする課題】
【０００５】
しかるに、被膜には、用途および目的により、より高い非粘着性が求められる場合があるが、特許文献１に記載のコーティング被膜では、上記した要求を満足することができないという不具合がある。
【０００６】
また、塗膜には、摺擦された場合にも、優れた非粘着性を維持できることが求められている。しかし、特許文献１に記載のコーティング被膜では、上記した要求を満足することができないという不具合がある。
【０００７】
さらに、特許文献１のコーティング組成物は、有機溶剤をベースとしているので、歩留まりが低いという不具合がある。
【０００８】
本発明の目的は、歩留まりが高く、製造直後および摺擦後における非粘着性に優れる塗料組成物およびそれにより得られる塗膜を提供することにある。
【課題を解決するための手段】
【０００９】
本発明は、
［１］  ジアルキルシロキサンユニットと、アルコキシ基を含有するアルコキシ基含有シロキサンユニットとを含有する第１オリゴマーと、ジアルキルシロキサンユニットを含有せず、アルコキシ基を含有するアルコキシ基含有シロキサンユニットを含有する第２オリゴマーと、シリコーンオイルとを含有し、溶剤を実質的に含有しないことを特徴とする、塗料組成物、
［２］  前記第１オリゴマーの、前記第２オリゴマーに対する配合割合が、０．１５以上、１０以下であることを特徴とする、上記［１］に記載の塗料組成物、
［３］  前記シリコーンオイルの２５℃における動粘度が、１００ｍｍ２／ｓ以上であることを特徴とする、上記［１］または［２］に記載の塗料組成物、
［４］  金属アルコキシド、リン酸、金属キレート化合物および金属カルボン酸塩からなる群から選択される少なくとも１つをさらに含有することを特徴とする、上記［１］〜［３］のいずれか一項に記載の塗料組成物、
［５］  上記［１］〜［４］のいずれか一項に記載の塗料組成物を硬化したことを特徴とする、塗膜
である。
【発明の効果】
【００１０】
本発明の塗料組成物から得られる塗膜は、製造直後および摺擦後における優れた非粘着性を有する。そのため、対象物に、製造直後から摺擦後にわたって、優れた非粘着性を付与することができる。
【００１１】
しかも、塗料組成物は、溶剤を含有しないので、歩留まりが高い。
【発明を実施するための形態】
【００１２】
１．塗料組成物
本発明の塗料組成物は、塗膜を形成するための塗料組成物であって、第１オリゴマーと、第２オリゴマーと、シリコーンオイルとを含有し、溶剤を含有しない。
【００１３】
２．塗料組成物の必須成分
２−１．第１オリゴマー
第１オリゴマーは、塗膜において、第２オリゴマーとともにシロキサンマトリックスを形成するとともに、塗膜が摺擦されても、塗膜におけるシリコーンオイルの非粘着性および撥水性を補助する非粘着補助剤である。これによって、塗膜は、長期間経過後の非粘着性の低下を有効に抑制することができる。
【００１４】
第１オリゴマーは、ジアルキルシロキサンユニットと、アルコキシ基を含有するアルコキシ基含有シロキサンユニットとを含有する。
【００１５】
具体的には、第１オリゴマーは、下記式（１）で示されるシロキサンオリゴマーである。
【００１６】
式（１）：
【００１７】
【化１】
2017082207.tif 000002
【００１８】
（式中、Ｒ１〜Ｒ９は、互いに同一または相異なってもよく、１価の飽和炭化水素基および１価の芳香族炭化水素基からなる群から選ばれる少なくとも１つの１価の炭化水素基を示す。Ｘは、シロキサンユニットである。ａおよびｅは、互いに同一または相異なってもよく、１または２である。ｂは、２以上、２０以下の整数であり、ｃは、２以上、１０以下の整数であり、ｄは、２以上、２０以下の整数である。）
Ｒ１〜Ｒ９で示される１価の飽和炭化水素基としては、例えば、メチル、エチル、ｎ−プロピル、ｉｓｏ−プロピル、ｎ−ブチル、ｓｅｃ−ブチル、ｉｓｏ−ブチル、ｔｅｒｔ−ブチル、ｎ−ペンチル、ｎ−ヘキシルなどの炭素数１〜６のアルキル基が挙げられ、好ましくは、メチルが挙げられる。
【００１９】
Ｒ１〜Ｒ９で示される１価の芳香族炭化水素基としては、例えば、フェニル、ナフチルなどの炭素数６〜１０のアリール基が挙げられ、好ましくは、フェニルが挙げられる。
【００２０】
つまり、Ｒ１〜Ｒ９として、好ましくは、メチルおよび／またはフェニルが挙げられ、より好ましくは、メチルが挙げられる。
【００２１】
第１オリゴマーにおいて、ユニットＩは、アルコキシ基含有シロキサンユニットである。つまり、ユニットＩは、Ｒ２Ｏで示されるアルコキシ基を含有する。
【００２２】
ａは、ユニットＩにおいて、ケイ素原子に結合する、Ｒ２Ｏ−で示されるアルコキシ基の数を意味し、好ましくは、２である。その場合には、ユニットＩにおいて、ケイ素原子に結合するＲ１で示される１価の炭化水素基の数（３−ａ）は、好ましくは、１（＝３−２）である。
【００２３】
ユニットＩにおいて、Ｓｉ−Ｏ−における酸素原子は、次に説明するユニットＩＩ〜ユニットＩＶのうち、いずれかのケイ素原子に結合している。これにより、このユニットＩのＳｉ−Ｏ−は、第１オリゴマーにおいて、シロキサン結合を構成する。
【００２４】
また、ユニットＩは、第１オリゴマーにおける分子末端ユニットである。
【００２５】
ユニットＩＩは、アルコキシ基含有シロキサンユニットである。つまり、ユニットＩＩは、Ｒ４Ｏで示されるアルコキシ基を含有する。
【００２６】
ｂは、ユニットＩＩの数を意味する。ｂは、好ましくは、３以上、好ましくは、１３以下の整数である。
【００２７】
ユニットＩＩＩは、ケイ素原子に結合する２つの酸素原子を有するシロキサンユニットである。また、ユニットＩＩＩは、アルコキシ基を含有してもよい。
【００２８】
Ｘで示されるシロキサンユニットとしては、例えば、ユニットＶＩ（後述）単独、ユニットＩＩおよびユニットＩの組合せ、ユニットＩＩおよびユニットＶの組合せ、ユニットＩＩおよびユニットＶＩ（後述）の組合せが挙げられる。
【００２９】
ユニットＶＩとしては、下記式（２）で示される環状シロキサンユニットが挙げられる。
【００３０】
式（２）：
【００３１】
【化２】
2017082207.tif 000003
【００３２】
（式中、ｍは、２以上の整数である。Ｚ１は、上記した１価の炭化水素基またはアルコキシ基である。）
Ｚ１で示される１価の炭化水素基としては、好ましくは、メチルが挙げられ、Ｚ１で示される１価のアルコキシ基としては、好ましくは、メトキシが挙げられる。
【００３３】
ｃは、ユニットＩＩＩの数を意味する。ｃは、好ましくは、６以下の整数である。
【００３４】
ユニットＩＶは、ジアルキルシロキサンユニットである。つまり、ユニットＩＶは、Ｒ６およびＲ７で示されるアルキル基を含有する。
【００３５】
ｄは、ユニットＩＶの数を意味する。ｄは、好ましくは、６以下の整数である。
【００３６】
ユニットＶは、アルコキシ基含有シロキサンユニットである。つまり、ユニットＶは、Ｒ９Ｏで示されるアルコキシ基を含有する。
【００３７】
ユニットＶにおけるケイ素原子は、ユニットＩＩ〜ユニットＩＶのうち、いずれかの酸素原子に結合する。これにより、ユニットＶにおけるケイ素原子は、第１オリゴマーにおいて、シロキサン結合を構成する。
【００３８】
また、ユニットＶは、第１オリゴマーにおける分子末端ユニットである。
【００３９】
ｅは、ユニットＶにおいて、ケイ素原子に結合する、Ｒ９Ｏ−で示されるアルコキシ基の数を意味し、好ましくは、２である。その場合には、ユニットＶにおいて、ケイ素原子に結合するＲ８で示される１価の炭化水素基の数（３−ｅ）は、好ましくは、１（＝３−２）である。
【００４０】
上記した各ユニットおよびその数は、１Ｈ−ＮＭＲおよび２９Ｓｉ−ＮＭＲによって、特定される。
【００４１】
また、第１オリゴマーを、下記の平均組成式（Ａ）で示すこともできる。
平均組成式（Ａ）：
ＲｐαＳｉ（ＯＲｑ）βＯ（４−α−β）                    （Ａ）
（式中、ＲｐおよびＲｑは、互いに同一または相異なっていてもよく、１価の炭化水素基を示す。αは、その平均値が０．４０〜１．７０の範囲内にある値を示す。βは、平均組成式（Ａ）中におけるケイ素原子に結合したＯＲｑの比率が５質量％以上４０質量％未満になる値を示す。）
１価の炭化水素基は、上記した１価の炭化水素基と同一である。
【００４２】
平均組成式（Ａ）中、Ｒｐとしては、上記した一般式（１）中の、Ｒ１、Ｒ３、Ｒ５、Ｒ６、Ｒ７、Ｒ８と同様の１価の炭化水素基が挙げられ、Ｒｑとしては、上記した一般式（１）中の、Ｒ２、Ｒ４、Ｒ９と同様の１価の炭化水素基が挙げられる。
【００４３】
また、平均組成式（Ａ）中のβは、平均組成式（Ａ）中におけるケイ素原子に結合したＯＲｑの比率が、例えば、１０質量％以上、好ましくは、２０質量％以上、また、例えば、３５質量％以下、好ましくは、３０質量％以下になる値である。
【００４４】
具体的には、第１オリゴマーは、例えば、ジメチルシロキサンユニットとメトキシ基含有シロキサンユニットとを含有するメチル系シリコーンアルコキシオリゴマー、メチルフェニルシロキサンユニットと、メトキシ基およびフェノキシ基を含有するシロキサンユニットとを含有するメチルフェニル系シリコーンアルコキシオリゴマーなどが挙げられ、好ましくは、ジメチルシロキサンユニットとメトキシ基含有シロキサンユニットとを含有するメチル系シリコーンアルコキシオリゴマーが挙げられる。
【００４５】
ジメチルシロキサンユニットとメトキシ基含有シロキサンユニットとを含有するメチル系シリコーンアルコキシオリゴマーは、
例えば、下記式（３）で示される。
【００４６】
式（３）：
【００４７】
【化３】
2017082207.tif 000004
【００４８】
（式中、ｂ〜ｄおよびＸは、式（１）におけるｂ〜ｄおよびＸと同一である。）
そのようなジメチルシロキサンユニットとメトキシ基含有シロキサンユニットとを含有するメチル系シリコーンアルコキシオリゴマーは、例えば、メチルトリメトキシシランおよびジメチルジメトキシシランから生成される。
【００４９】
第１オリゴマーの分子量は、例えば、５００以上、好ましくは、１０００以上であり、また、例えば、３０００以下、好ましくは、２０００以下である。
【００５０】
第１オリゴマーは、市販品が用いられ、例えば、Ｘ−４０−９２５０（式（３）中、ｂが８、ｃが４、ｄが４である、ジメチルシロキサンユニットとメトキシ基含有シロキサンユニットとを含有するメチル系シリコーンアルコキシオリゴマー、信越化学工業社製）などが用いられる。
【００５１】
第１オリゴマーの配合割合は、塗料組成物に対して、例えば、５質量％以上、好ましくは、１０質量％以上であり、また、例えば、９０質量％以下、好ましくは、８０質量％以下、より好ましくは、７０質量％以下、さらに好ましくは、６０質量％以下、とりわけ好ましくは、５０質量％以下、さらには、４０質量％以下、さらには、３０質量％以下である。
【００５２】
第１オリゴマーの配合割合が上記した下限以上であれば、または、第１オリゴマーの配合割合が上記した上限以下であれば、塗膜が摺擦されても、塗膜におけるシリコーンオイルの非粘着性を確実に保持することができる。
【００５３】
２−２．第２オリゴマー
第２オリゴマーは、塗膜において、第１オリゴマーとともにシロキサンマトリックスを形成する。
【００５４】
第２オリゴマーは、ジアルキルシロキサンユニットを含有せず、アルコキシ基含有シロキサンユニットを含有する。
【００５５】
ジアルキルシロキサンユニットは、例えば、下記式（４）で示される。
【００５６】
式（４）：
【００５７】
【化４】
2017082207.tif 000005
【００５８】
（式中、Ｒ２６およびＲ２７は、互いに同一または相異なってもよく、アルキル基である。）
Ｒ２６およびＲ２７で示されるアルキル基としては、例えば、メチル、エチル、ｎ−プロピル、ｉｓｏ−プロピル、ｎ−ブチル、ｓｅｃ−ブチル、ｉｓｏ−ブチル、ｔｅｒｔ−ブチル、ｎ−ペンチル、ｎ−ヘキシルなどの炭素数１〜６のアルキル基であり、具体的には、メチルである。
【００５９】
具体的には、ジアルキルシロキサンユニットは、下記式（５）で示されるシロキサンオリゴマーである。
【００６０】
式（５）：
【００６１】
【化５】
2017082207.tif 000006
【００６２】
（式中、Ｒ１１〜Ｒ１７は、互いに同一または相異なってもよく、１価の飽和炭化水素基および１価の芳香族炭化水素基からなる群から選ばれる少なくとも１つの１価の炭化水素基を示す。Ｙは、シロキサンユニットである。ｆおよびｉは、互いに同一または相異なってもよく、１または２である。ｇは、２以上、２０以下の整数であり、ｈは、２以上、１８以下の整数である。）
Ｒ１１〜Ｒ１７で示される１価の飽和炭化水素基としては、例えば、メチル、エチル、ｎ−プロピル、ｉｓｏ−プロピル、ｎ−ブチル、ｓｅｃ−ブチル、ｉｓｏ−ブチル、ｔｅｒｔ−ブチル、ｎ−ペンチル、ｎ−ヘキシルなどの炭素数１〜６のアルキル基が挙げられ、好ましくは、メチルが挙げられる。
【００６３】
Ｒ１１〜Ｒ１７で示される１価の芳香族炭化水素基としては、例えば、フェニル、ナフチルなどの炭素数６〜１０のアリール基が挙げられ、好ましくは、フェニルが挙げられる。
【００６４】
つまり、Ｒ１１〜Ｒ１７として、好ましくは、メチルおよび／またはフェニルが挙げられ、より好ましくは、メチルが挙げられる。
【００６５】
第２オリゴマーにおいて、ユニットＸＩは、アルコキシ基含有シロキサンユニットである。つまり、ユニットＸＩは、Ｒ１２Ｏで示されるアルコキシ基を含有する。
【００６６】
ｆは、ユニットＸＩにおいて、ケイ素原子に結合する、Ｒ１２Ｏ−で示されるアルコキシ基の数を意味し、好ましくは、２である。その場合には、ユニットＸＩにおいて、ケイ素原子に結合するＲ１１で示される１価の炭化水素基の数（３−ｆ）は、好ましくは、１（＝３−２）である。
【００６７】
ユニットＸＩにおける酸素原子は、次に説明するユニットＸＩＩまたはユニットＸＩＩＩのケイ素原子に結合している。これにより、このユニットＸＩのＳｉ−Ｏ−は、第２オリゴマーにおいて、シロキサン結合を構成する。
【００６８】
また、ユニットＸＩは、第２オリゴマーにおける分子末端ユニットである。
【００６９】
ユニットＸＩＩは、アルコキシ基含有シロキサンユニットである。つまり、ユニットＸＩＩは、Ｒ１４Ｏで示されるアルコキシ基を含有する。
【００７０】
ｇは、ユニットＸＩＩの数を意味する。ｇは、好ましくは、３以上、好ましくは、１７以下の整数である。
【００７１】
ユニットＸＩＩＩは、ケイ素原子に結合する２つの酸素原子を有するシロキサンユニットである。また、ユニットＸＩＩＩは、アルコキシ基を含有してもよい。
【００７２】
Ｙで示されるシロキサンユニットとしては、例えば、ユニットＸＶＩ（後述）単独、ユニットＸＩＩおよびユニットＸＩの組合せ、ユニットＸＩＩおよびユニットＸＩＶの組合せ、ユニットＸＩＩおよびユニットＸＶＩ（後述）の組合せが挙げられる。
【００７３】
ユニットＸＶＩとしては、下記式（６）で示される環状シロキサンユニットが挙げられる。
【００７４】
式（６）：
【００７５】
【化６】
2017082207.tif 000007
【００７６】
（式中、ｊは、２以上の整数である。Ｚ２は、上記した１価の炭化水素基またはアルコキシ基である。）
Ｚ２で示される１価の炭化水素基としては、好ましくは、メチルが挙げられ、Ｚ２で示される１価のアルコキシ基としては、好ましくは、メトキシが挙げられる。
【００７７】
ｈは、ユニットＸＩＩＩの数を意味する。ｈは、好ましくは、３以上、好ましくは、１５以下の整数である。
【００７８】
ユニットＸＩＶにおけるケイ素原子は、ユニットＸＩＩまたはユニットＸＩＩＩにおける酸素原子に結合する。これにより、ユニットＸＩＶにおけるケイ素原子は、第２オリゴマーにおいて、シロキサン結合を構成する。
【００７９】
また、ユニットＸＩＶは、第２オリゴマーにおける分子末端ユニットである。
【００８０】
ｉは、ユニットＸＩＶにおいて、ケイ素原子に結合する、Ｒ１７Ｏ−で示されるアルコキシ基の数を意味し、好ましくは、２である。その場合には、ユニットＸＩＶにおいて、ケイ素原子に結合するＲ１６で示される１価の炭化水素基の数（３−ｉ）は、好ましくは、１（＝３−２）である。
【００８１】
上記した各ユニットおよびその数は、１Ｈ−ＮＭＲおよび２９Ｓｉ−ＮＭＲによって、特定される。
【００８２】
また、第２オリゴマーを、下記の平均組成式（Ｂ）で示すこともできる。
平均組成式（Ｂ）：
ＲｔγＳｉ（ＯＲｓ）δＯ（４−γ−δ）                    （Ｂ）
（式中、ＲｔおよびＲｓは、互いに同一または相異なっていてもよく、１価の炭化水素基を示す。γは、その平均値が０．４０〜１．７０の範囲内にある値を示す。δは、平均組成式（Ｂ）中におけるケイ素原子に結合したＯＲｓの比率が５質量％以上４０質量％未満になる値を示す。）
平均組成式（Ｂ）中、Ｒｔとしては、上記した一般式（５）中の、Ｒ１１、Ｒ１３、Ｒ１５、Ｒ１６と同一の１価の炭化水素基が挙げられ、Ｒｓとしては、上記した一般式（５）中の、Ｒ１２、Ｒ１４、Ｒ１７と同一の１価の炭化水素基が挙げられる。
【００８３】
また、平均組成式（Ｂ）中のδは、平均組成式（Ｂ）中におけるケイ素原子に結合したＯＲｓの比率が、例えば、１０質量％以上、好ましくは、２０質量％以上、また、例えば、３５質量％以下になる値である。
【００８４】
具体的には、第２オリゴマーは、例えば、メチル系シリコーンアルコキシオリゴマー、メチルフェニル系シリコーンアルコキシオリゴマーなどが挙げられ、好ましくは、メチル系シリコーンアルコキシオリゴマーが挙げられる。
【００８５】
メチル系シリコーンアルコキシオリゴマーとして、例えば、メチルトリメトキシシランから生成されるメチル系シリコーンメトキシオリゴマーが挙げられる。
【００８６】
メチル系シリコーンメトキシオリゴマーは、例えば、下記式（７）で示される。
【００８７】
式（７）：
【００８８】
【化７】
2017082207.tif 000008
【００８９】
（式中、ｇ、ｈおよびＹは、式（５）におけるｇ、ｈおよびＹと同一である。）
そのようなメチル系シリコーンアルコキシオリゴマーは、例えば、メチルトリメトキシシランから生成される。
【００９０】
第２オリゴマーの分子量は、例えば、５００以上、好ましくは、１０００以上であり、また、例えば、４０００以下、好ましくは、３０００以下である。
【００９１】
第２オリゴマーは、市販品が用いられ、例えば、ＫＣ−８９（信越化学工業社製）、ＫＲ−５１５（信越化学工業社製）、ＫＲ−５００（式（７）中、ｇが１０、ｈが４であるメチル系シリコーンアルコキシオリゴマー、信越化学工業社製）、Ｘ−４０−９２２５（式（７）中、ｇが１２、ｈが１０であるメチル系シリコーンアルコキシオリゴマー、信越化学工業社製）、ＵＳ−ＳＧ２４０３（東レ・ダウコーニング社製）などが用いられる。
【００９２】
第１オリゴマーの、第２オリゴマーに対する配合割合は、例えば、０．０５以上、好ましくは、０．１０以上、より好ましくは、０．１５以上、さらに好ましく、０．２０以上は、とりわけ好ましくは、０．２５以上である。また、第１オリゴマーの、第２オリゴマーに対する配合割合は、例えば、１０以下、好ましくは、５以下、より好ましくは、３以下、さらに好ましくは、２以下、とりわけ好ましくは、１．２５以下、さらには、１．０未満、さらには、０．５以下である。
【００９３】
上記した配合割合が上記した下限以上であれば、または、上記した配合割合が上記した上限以下であれば、塗膜が摺擦されても、塗膜におけるシリコーンオイルの非粘着性を確実に補助することができる。
【００９４】
第２オリゴマーの配合割合は、塗料組成物に対して、例えば、５質量％以上、好ましくは、２０質量％以上、より好ましくは、３０質量％以上、さらに好ましくは、４０質量％以上、とりわけ好ましくは、５０質量％以上、最も好ましくは、６０質量％以上であり、また、例えば、９０質量％以下、好ましくは、８０質量％以下である。
【００９５】
第２オリゴマーの配合割合が上記した下限以上であれば、または、第２オリゴマーの配合割合が上記した上限以下であれば、塗膜が摺擦されても、塗膜におけるシリコーンオイルの非粘着性および撥水性を確実に補助することができる。
【００９６】
２−３．シリコーンオイル
シリコーンオイルは、塗膜に非粘着性および撥水性を付与する成分である。シリコーンオイルは、直鎖状の主鎖を有し、例えば、ポリシロキサンの繰り返し構造（−（ＳｉＯ）ｎ−）を有する。シリコーンオイルとしては、例えば、ポリジメチルシロキサン、ポリメチルフェニルシロキサン、ポリジフェニルシロキサンなどのストレートシリコーンオイル（未変性シリコーンオイル）などが挙げられる。また、シリコーンオイルとしては、ストレートシリコーンオイル以外に、主鎖の末端および／または側鎖がアルキル基、アルケニル基（ビニル基を含む）、アルキニル基、フェニル基、イオン性基などで変性された変性シリコーンオイルも挙げられる。イオン性基としては、例えば、メルカプト基などのアニオン性基、例えば、アミノ基などのカチオン性基などが挙げられる。
【００９７】
これらシリコーンオイルは、単独使用または２種以上併用することができる。
【００９８】
シリコーンオイルとして、好ましくは、ストレートシリコーンオイル、より好ましくは、ポリジメチルシロキサンが挙げられる。
【００９９】
シリコーンオイルとしては、市販品が用いられ、例えば、ＫＦ−９６シリーズ（信越化学工業社製）、ＫＦ−９６５シリーズ（信越化学工業社製）、ＳＨ２００シリーズ（東レ・ダウコーニング社製）、ＴＳＦ４５１シリーズ（モメンティブ・パフォーマンス・マテリアル・ジャパン社製）、ＹＦ−３３シリーズ（モメンティブ・パフォーマンス・マテリアル・ジャパン社製）などが用いられる。
【０１００】
シリコーンオイルの２５℃における動粘度は、例えば、１ｍｍ２／ｓ以上、好ましくは、１０ｍｍ２／ｓ以上、より好ましくは、１００ｍｍ２／ｓ以上、さらに好ましくは、２００ｍｍ２／ｓ以上、とりわけ好ましくは、５００ｍｍ２／ｓ以上、最も好ましくは、１０００ｍｍ２／ｓ以上である。また、シリコーンオイルの２５℃における動粘度は、例えば、１００万ｍｍ２／ｓ以下、好ましくは、５０万ｍｍ２／ｓ以下、より好ましくは、１０万ｍｍ２／ｓ以下、さらに好ましくは、１万ｍｍ２／ｓ以下である。
【０１０１】
シリコーンオイルの動粘度が上記した下限以上であれば、塗膜が摺擦されても優れた非粘着性を維持することができる。一方、シリコーンオイルの動粘度が上記した上限以下であれば、シリコーンオイルを簡便に取り扱って、塗料組成物を簡便に調製することができる。
【０１０２】
シリコーンオイルの配合割合は、塗料組成物に対して、例えば、０．５質量％以上、好ましくは、２質量％以上であり、また、例えば、９０質量％以下、好ましくは、５０質量％以下、より好ましくは、２０質量％以下である。また、シリコーンオイルの配合割合は、第１オリゴマーおよび第２オリゴマーの総量１００質量部に対して、例えば、０．５質量部以上、好ましくは、２質量部以上であり、また、例えば、９０質量部以下、好ましくは、５０質量部以下、より好ましくは、２０質量部以下である。
【０１０３】
シリコーンオイルの配合割合が上記した下限以上であれば、塗膜に優れた非粘着性および撥水性を付与することができる。一方、シリコーンオイルの配合割合が上記した上限以下であれば、塗膜の外観を維持することができるとともに、塗膜の堅牢性（強度）を維持することができる。
【０１０４】
３．塗料組成物が含有しない成分
塗料組成物は、溶剤を実質的に含有しない。つまり、この塗料組成物は、無溶剤タイプである。
【０１０５】
溶剤は、上記した成分を溶解または分散させることができる有機溶媒である。また、溶剤は、希釈剤を含む。溶剤としては、例えば、メチルアルコール、エチルアルコール、イソプロピルアルコールなどのアルコール系溶剤、例えば、酢酸エチル、酢酸ブチル、酢酸メトキシブチル、エチルグリコールアセテート、酢酸アミルなどのエステル系溶剤、例えば、エチレングリコールジメチルエーテル、エチレングリコールジエチルエーテル、ジエチレングリコールモノメチルエーテル、ジエチレングリコールジメチルエーテル、ジエチレングリコールジエチルエーテルなどのグリコールエーテル系溶剤、例えば、メチルエチルケトン、メチルイソブチルケトン、ジイソブチルケトン、アセチルアセトンなどのケトン系溶剤、例えば、ｎ−ヘキサン、ｎ−ヘプタン、ｎ−オクタン、イソオクタン、ミネラルターペンなどのパラフィン系溶剤、例えば、シクロペンタン、シクロヘキサンなどのナフテン系溶剤、ベンゼン、トルエン、キシレン、トリメチルベンゼンなどの芳香族系溶剤、例えば、ミネラルスピリットなどの石油系溶剤などである。
【０１０６】
一方、塗料組成物は、本発明の効果を阻害しない程度の微量の溶剤（具体的には、各成分に予め不純物として含有される溶剤や、反応において生成されるアルコールなど）を含有することはできる。その場合における溶剤の配合割合は、塗料組成物に対して、例えば、２．０質量％以下、好ましくは、１．５質量％以下、より好ましくは、１．０質量％以下、さらに好ましくは、０．５質量％以下、とりわけ好ましくは、０．１質量％以下である。
【０１０７】
４．塗料組成物におけるその他の成分
塗料組成物は、上記した必須成分以外に、金属アルコキシド、リン酸、金属キレート化合物、金属カルボン酸塩を含有することができる。金属アルコキシド、リン酸、金属キレート化合物および金属カルボン酸塩は、第１オリゴマーおよび第２オリゴマーを縮合反応させる触媒である。
【０１０８】
金属アルコキシドは、空気中の水分と反応して加水分解し、活性な（金属原子−ＯＨ）を生成し、第１オリゴマーおよび第２オリゴマーを縮合反応させる触媒である。
【０１０９】
金属アルコキシドとしては、例えば、チタンアルコキシド、アルミニウムアルコキシド、ジルコニウムアルコキシド（例えば、ジルコニウムテトラｎ−ブトキシド、ジルコニウムテトラｎ−プロポキシド）、ゲルマニウムアルコキシド（例えば、ゲルマニウムテトラエトキシド）、スズアルコキシド（例えば、スズテトラｎ−ブトキシド、スズテトラｔｅｒｔ−ブトキシド）、ハフニウムアルコキシド（例えば、ハフニウムテトラ２−プロポキシド、ハフニウムテトラｔｅｒｔ−ブトキシド）、ニオブアルコキシド（例えば、ニオブペンタエトキシド）、タンタルアルコキシド（例えば、タンタルペンタｎ−ブトキシド、タンタルペンタエトキシド）などが挙げられる。好ましくは、チタンアルコキシド、アルミニウムアルコキシドが挙げられる。
【０１１０】
チタンアルコキシドとしては、例えば、チタンテトラメトキシド、チタンテトラエトキシド、チタンテトラプロポキシド（例えば、チタンテトライソプロポキシド、チタンテトラｎ−プロポキシドなど）、チタンテトラブトキシド（例えば、チタンテトライソブトキシド、チタンテトラｎ−ブトキシドなど）、チタンテトラペントキシド、チタンテトラヘキソキシド、チタンテトラ（２−エチルヘキソキシド）などが挙げられる。
【０１１１】
アルミニウムアルコキシドとしては、例えば、アルミニウムトリエトキシド、アルミニウムトリプロポキシド（例えば、アルミニウムトリイソプロポキシド、アルミニウムトリｎ−プロポキシド）、アルミニウムトリブトキシド（例えば、アルミニウムトリｓｅｃ−ブトキシド、アルミニウムトリｎ−ブトキシド）などが挙げられる。
【０１１２】
なお、金属アルコキシドにおける３つまたは４つのアルコキシ基のそれぞれは、その炭素数や分岐の有無により反応性が異なる。一方、加水分解が過度に早く進行すると、取扱性（安定性）が低下することがある。そのため、反応性および安定性を考慮すれば、チタンアルコキシドのうち、好ましくは、チタンテトラエトキシド、チタンテトライソプロポキシド、チタンテトライソブトキシド、チタンテトラｎ−ブトキシドが挙げられる。また、アルミニウムアルコキシドのうち、好ましくは、アルミニウムトリエトキシド、アルミニウムトリイソプロポキシド、アルミニウムトリｓｅｃ−ブトキシドが挙げられる。
【０１１３】
金属アルコキシドは、市販品が用いられ、例えば、Ｄ−２５（チタンテトラｎ−ブトキシド、信越化学工業社製）などが用いられる。
【０１１４】
金属アルコキシドの配合割合は、第１オリゴマーおよび第２オリゴマーの総量１００質量部に対して、例えば、０．５質量部以上、好ましくは、１．０質量部以上、より好ましくは、２．０質量部以上であり、また、例えば、５．０質量部以下、好ましくは、４．０質量部以下、より好ましくは、３．０質量部以下である。また、金属アルコキシドの配合割合は、塗料組成物に対して、例えば、０．１質量％以上、好ましくは、０．５質量％以上、より好ましくは、２．０質量％以上であり、また、例えば、５．０質量％以下、好ましくは、４．０質量％以下、より好ましくは、３．０質量％以下である。
【０１１５】
リン酸の配合割合は、第１オリゴマーおよび第２オリゴマーの総量１００質量部に対して、例えば、０．５質量部以上、好ましくは、１．０質量部以上、より好ましくは、２．０質量部以上であり、また、例えば、５．０質量部以下、好ましくは、４．０質量部以下、より好ましくは、３．０質量部以下である。また、リン酸の配合割合は、塗料組成物に対して、例えば、０．１質量％以上、好ましくは、０．５質量％以上、より好ましくは、２．０質量％以上であり、また、例えば、５．０質量％以下、好ましくは、４．０質量％以下、より好ましくは、３．０質量％以下である。
【０１１６】
金属キレート化合物は、空気中の水分と反応して加水分解し、活性な（金属原子−ＯＨ）を生成し、第１オリゴマーおよび第２オリゴマーを縮合反応させる触媒である。
【０１１７】
金属キレート化合物は、例えば、β−ジケトン、リン酸エステル、アルカノールアミンなどを配位子として有する金属キレート化合物が挙げられる。
【０１１８】
β−ジケトンとしては、例えば、２，４−ペンタンジオン、アセト酢酸メチル、アセト酢酸エチル、アセト酢酸フェニル、１，３−ジフェニル−１，３−プロパンジオン、２，４−ヘキサンジオン、３，５−ヘプタンジオン、２，４−オクタンジオン、２，４−デカンジオン、２，４−トリデカンジオン、５，５−ジメチル−２，４−ヘキサンジオン、２，２−ジメチル−３，５−ノナンジオン、２，２，６，６−テトラメチル−３，５−ヘプタンジオン、１，３−シクロペンタンジオン、１，３−シクロヘキサンジオンなどが挙げられる。好ましくは、２，４−ペンタンジオンが挙げられる。
【０１１９】
オクチレングリコールとしては、例えば、２−エチル−３−ヒドロキシヘキソキシドなどが挙げられる。
【０１２０】
リン酸エステルとしては、例えば、リン酸２−エチルヘキシルなどが挙げられる。
【０１２１】
アルカノールアミンとしては、例えば、モノエタノールアミン、ジエタノールアミン、トリエタノールアミンなどが挙げられる。
【０１２２】
配位子として、好ましくは、β−ジケトンが挙げられる。
【０１２３】
金属キレート化合物を形成する中心金属（金属原子）としては、特に限定されず、例えば、アルミニウム、チタン、ジルコニウム、ニオブ、マグネシウム、カルシウム、クロム、マンガン、鉄、コバルト、ニッケル、銅、亜鉛、ガリウム、パラジウム、インジウム、スズなどが挙げられる。
【０１２４】
具体的には、金属キレート化合物としては、例えば、アルミニウムキレート化合物、チタンキレート化合物、ジルコニウムキレート化合物、マグネシウムキレート化合物（例えば、ジアクアビス（２，４−ペンタンジオナト）マグネシウムなど）、カルシウムキレート化合物（例えば、ジアクアビス（２，４−ペンタンジオナト）カルシウムなど）、クロムキレート化合物（例えば、トリス（２，４−ペンタンジオナト）クロムなど）、マンガンキレート化合物（例えば、ジアクアビス（２，４−ペンタンジオナト）マンガンなど）、鉄キレート化合物（例えば、トリス（２，４−ペンタンジオナト）鉄など）、コバルトキレート化合物（例えば、トリス（２，４−ペンタンジオナト）コバルトなど）、ニッケルキレート化合物（例えば、ビス（２，４−ペンタンジオナト）ニッケルなど）、銅キレート化合物（例えば、ビス（２，４−ペンタンジオナト）銅など）、亜鉛キレート化合物（例えば、ビス（２，４−ペンタンジオナト）亜鉛など）、トリス（２，４−ペンタンジオナト）ガリウムなど）、ニオブキレート化合物（例えば、テトラキス（２，２，６，６−テトラメチル−３，５−ヘプタンジオナトニオブ（ＩＶ）など）パラジウムキレート化合物（例えば、ビス（２，４−ペンタンジオナト）パラジウムなど）、インジウムキレート化合物（例えば、トリス（２，４−ペンタンジオナト）インジウムなど）、スズキレート化合物（例えば、ビス（２，４−ペンタンジオナト）スズなど）などが挙げられる。
【０１２５】
金属キレート化合物として、好ましくは、アルミニウムキレート化合物、チタンキレート化合物、ジルコニウムキレート化合物が挙げられる。金属キレート化合物として、より好ましくは、塗膜における優れた堅牢性（強度）を維持する観点から、アルミニウムキレート化合物、チタンキレート化合物が挙げられる。
【０１２６】
アルミニウムキレート化合物としては、例えば、トリス（２，４−ペンタンジオナト）アルミニウム、トリス（エチルアセトアセテート）アルミニウム、ビス（エチルアセトアセテート）（２，４−ペンタンジオナト）アルミニウムなどが挙げられる。好ましくは、トリス（２，４−ペンタンジオナト）アルミニウムが挙げられる。
【０１２７】
チタンキレート化合物としては、例えば、テトラキス（２，４−ペンタンジオナト）チタン、テトラキス（エチルアセトアセテート）チタンなどが挙げられる。好ましくは、テトラキス（２，４−ペンタンジオナト）チタンが挙げられる。
【０１２８】
ジルコニウムキレート化合物としては、例えば、テトラキス（２，４−ペンタンジオナト）ジルコニウム、テトラキス（エチルアセトアセテート）ジルコニウムなどが挙げられる。好ましくは、テトラキス（２，４−ペンタンジオナト）ジルコニウムが挙げられる。
【０１２９】
また、金属キレート化合物は、上記した配位子に加え、アルコキシ基をさらに含有するアルコキシ基含有金属キレート化合物を含む。アルコキシ基としては、例えば、メトキシ、エトキシ、ｎ−プロポキシ、２−プロポキシ、ｎ−ブトキシ、２−ブトキシなどが挙げられる。アルコキシ基として、好ましくは、２−プロポキシが挙げられる。具体的には、アルコキシ基含有金属キレート化合物としては、例えば、アルミニウムエチルアセトアセテートジイソプロピレートなどのアルコキシ基含有アルミニウムキレート化合物、例えば、ビス（２，４−ペンタンジオナト）ビス（２−プロパノラト）チタンなどのアルコキシ基含有チタンキレート化合物などが挙げられる。
【０１３０】
金属キレート化合物の配合割合は、第１オリゴマーおよび第２オリゴマーの総量１００質量部に対して、例えば、０．５質量部以上、好ましくは、１．０質量部以上、より好ましくは、２．０質量部以上であり、また、例えば、５．０質量部以下、好ましくは、４．０質量部以下、より好ましくは、３．０質量部以下である。また、金属キレート化合物の配合割合は、塗料組成物に対して、例えば、０．１質量％以上、好ましくは、０．５質量％以上、より好ましくは、２．０質量％以上であり、また、例えば、５．０質量％以下、好ましくは、４．０質量％以下、より好ましくは、３．０質量％以下である。
【０１３１】
金属カルボン酸塩は、空気中の水分と反応して加水分解し、活性な（金属原子−ＯＨ）を生成し、第１オリゴマーおよび第２オリゴマーを縮合反応させる触媒である。
【０１３２】
金属カルボン酸塩は、カルボン酸の金属塩である。
【０１３３】
カルボン酸としては、例えば、エタン酸、プロパン酸、ブタン酸、ペンタン酸、ヘキサン酸、ヘプタン酸、オクタン酸、ノナン酸、デカン酸、ドデカン酸、テトラデカン酸などの直鎖状カルボン酸、例えば、２−メチルブタン酸、２−メチルペンタン酸、２−エチルヘキサン酸、２−メチルヘプタン酸、４−メチルオクタン酸、３，５，５−トリメチルヘキサン酸などの分枝状カルボン酸、例えば、ナフテン酸などの環状カルボン酸などが挙げられる。好ましくは、分枝状カルボン酸が挙げられ、より好ましくは、２−エチルヘキサン酸が挙げられる。
【０１３４】
金属塩を形成する金属としては、特に限定されず、例えば、上記した中心金属（金属キレート化合物を形成する中心金属）と同様の金属が挙げられ、好ましくは、亜鉛、鉄、コバルト、マンガンが挙げられる。
【０１３５】
金属カルボン酸塩として、例えば、アルミニウムカルボン酸塩、チタンカルボン酸塩、ジルコニウムカルボン酸塩、ニオブカルボン酸塩、マグネシウムカルボン酸塩、カルシウムカルボン酸塩、クロムカルボン酸塩、マンガンカルボン酸塩、鉄カルボン酸塩、コバルトカルボン酸塩、ニッケルカルボン酸塩、銅カルボン酸塩、亜鉛カルボン酸塩、ガリウムカルボン酸塩、パラジウムカルボン酸塩、インジウムカルボン酸塩、スズカルボン酸塩、タンタルカルボン酸塩などが挙げられる。金属カルボン酸塩として、好ましくは、亜鉛カルボン酸塩、鉄カルボン酸塩、コバルトカルボン酸塩、マンガンカルボン酸塩が挙げられる。
【０１３６】
亜鉛カルボン酸塩としては、例えば、ビス（２−エチルヘキサン酸）亜鉛、酢酸亜鉛、ナフテン酸亜鉛などが挙げられる。好ましくは、ビス（２−エチルヘキサン酸）亜鉛が挙げられる。
【０１３７】
鉄カルボン酸塩としては、例えば、ビス（２−エチルヘキサン酸）鉄、酢酸鉄、ナフテン酸鉄などが挙げられる。好ましくは、ビス（２−エチルヘキサン酸）鉄が挙げられる。
【０１３８】
コバルトカルボン酸塩としては、例えば、ビス（２−エチルヘキサン酸）コバルト、酢酸コバルト、ナフテン酸コバルトなどが挙げられる。好ましくは、ビス（２−エチルヘキサン酸）コバルトが挙げられる。
【０１３９】
マンガンカルボン酸塩としては、例えば、ビス（２−エチルヘキサン酸）マンガン、酢酸マンガン、ナフテン酸マンガンなどが挙げられる。好ましくは、ビス（２−エチルヘキサン酸）マンガンが挙げられる。
【０１４０】
金属カルボン酸塩の配合割合は、第１オリゴマーおよび第２オリゴマーの総量１００質量部に対して、例えば、０．５質量部以上、好ましくは、１．０質量部以上、より好ましくは、２．０質量部以上であり、また、例えば、５．０質量部以下、好ましくは、４．０質量部以下、より好ましくは、３．０質量部以下である。また、金属カルボン酸塩の配合割合は、塗料組成物に対して、例えば、０．１質量％以上、好ましくは、０．５質量％以上、より好ましくは、２．０質量％以上であり、また、例えば、５．０質量％以下、好ましくは、４．０質量％以下、より好ましくは、３．０質量％以下である。
【０１４１】
上記した金属アルコキシド、リン酸、金属キレート化合物および金属カルボン酸塩は、単独使用または２種以上併用することができる。好ましくは、金属アルコキシド、リン酸、金属キレート化合物および金属カルボン酸塩のそれぞれは、単独使用する。
【０１４２】
さらに、塗料組成物は、他の添加剤を、本発明の効果を損なわない範囲で添加することができる。他の添加剤としては、例えば、消泡剤、増粘剤、界面活性剤、分散剤、レベリング剤などが挙げられる。
【０１４３】
好ましくは、塗料組成物は、第１オリゴマーと、第２オリゴマーと、シリコーンオイルと、金属アルコキシド、リン酸、金属キレート化合物および金属カルボン酸塩からなる群から選択される少なくとも１つとのみからなり、溶剤を含有しない。
【０１４４】
５．塗料組成物の準備、塗料組成物の塗布、および、塗膜の製造
塗料組成物を使用するには、第１オリゴマーと、第２オリゴマーと、シリコーンオイルとを、上記した配合割合で配合して混合し、シリコーン組成物を調製する。
【０１４５】
一方、金属アルコキシド、リン酸、金属キレート化合物および金属カルボン酸塩からなる群から選択される少なくとも１つを別途準備する。
【０１４６】
これによって、シリコーン組成物と、金属アルコキシド、リン酸、金属キレート化合物および金属カルボン酸塩からなる群から選択される少なくとも１つ（硬化成分）とを２液型塗料組成物として準備する。
【０１４７】
続いて、塗布現場において、シリコーン組成物と、金属アルコキシド、リン酸、金属キレート化合物および金属カルボン酸塩からなる群から選択される少なくとも１つとを、上記した配合割合で配合して、それらを混合して、塗料組成物を調製する。具体的には、室温（例えば、２０℃以上、３０℃以下）、常湿（例えば、２０％ＲＨ以上、８０％ＲＨ以下）で、塗料組成物を調製する。
【０１４８】
この塗料組成物の調製において、塗料組成物が金属アルコキシドを含有する場合には、金属アルコキシドに含まれる金属アルコキシ基（金属−ＯＲ）の加水分解による金属−ＯＨ基を生成する。また、塗料組成物が金属キレート化合物および／または金属カルボン酸塩を含有する場合には、金属キレート化合物および／または金属カルボン酸塩の加水分解による金属−ＯＨ基を生成する。
【０１４９】
次いで、塗料組成物を対象物に塗布する。
【０１５０】
対象物としては、非粘着性および撥水性が必要とされる製品が挙げられる。そのような対象物としては、例えば、ローラー、金型、プレート（板部材）、シュート、ホッパー、調理器具などが挙げられる。
【０１５１】
ローラーとしては、例えば、乾燥ローラー、塗布ローラー、転写ローラー、貼り合わせローラー、圧着ローラー、ガイドローラー、サイディング材（外壁材）に模様を付すためのローラー、製紙ローラー、印刷ローラーなどが挙げられる。
【０１５２】
金型としては、例えば、衛材製造金型、ゴムタイヤ製造金型、自動車部品製造金型、ウレタン成形金型、ホットメルト接着剤成形金型、固体状ホットメルト接着剤押出金型などが挙げられる。
【０１５３】
プレートとしては、例えば、不織布と吸水性高分子材料とを貼り合わせる工程で使用され、ホットメルト接着剤が付着され得るプレート、樹脂ペレット摺動プレートなどが挙げられる。
【０１５４】
ホッパーとしては、食品計量器ホッパー、粉体投入ホッパーなどが挙げられる。
【０１５５】
調理器具としては、例えば、焼き網、鍋、フライパン、グリル皿などが挙げられる。
【０１５６】
塗料を対象物に塗布する方法としては、例えば、スプレーコート法、バーコート法、ディスペンサ法、刷毛塗り、へら塗りなどが挙げられる。好ましくは、スプレーコート法が挙げられる。
【０１５７】
その後、塗膜を、熱処理する。
【０１５８】
熱処理温度は、例えば、５０℃以上、例えば、１００℃以下であり、乾燥時間は、例えば、１分以上、好ましくは、１０分以上、例えば、１２０分以下、好ましくは、６０分以下である。例えば、上記した条件で、塗膜および対象物を、例えば、電気炉に投入する。
【０１５９】
上記した熱処理によって、第１オリゴマーおよび第２オリゴマーにおけるアルコキシ基が、縮合反応して、硬化反応が進行する。なお、金属アルコキシドが塗料組成物に含有されている場合には、金属アルコキシ基により上記した硬化反応の進行が促進される。
【０１６０】
続いて、加水分解反応により生じたアルコールおよび縮合反応により生じたアルコールが、除去される。
【０１６１】
これにより、塗膜が得られる。
【０１６２】
塗膜の歩留まりは、例えば、９０質量％以上、好ましくは、９５質量％以上、より好ましくは、９９質量％以上、さらに好ましくは、９９．５質量％以上である。歩留まりは、仕込みの塗料組成物の質量に対する、得られた塗膜の質量の割合として、求められる。
【０１６３】
このようにして得られた塗膜の厚みは、例えば、１μｍ以上、好ましくは、２０μｍ以上であり、また、例えば、１００μｍ以下、好ましくは、８０μｍ以下である。
【０１６４】
６．効果
この塗料組成物から得られる塗膜は、製造直後および摺擦後における優れた非粘着性を有する。そのため、対象物に、製造直後から摺擦後にわたって、優れた非粘着性を付与することができる。
【０１６５】
具体的には、この塗膜では、表面にシリコーンオイルが存在しており、これによって、優れた非粘着性を発現する。そして、塗膜が長期間にわたって摺擦されて、塗膜の表層部分が削り取られて、たとえ、表面にシリコーンオイルが存在しなくなっても、第１オリゴマーに含有されるジアルキルシロキサンユニットによって、塗膜の内部に存在するシリコーンオイル、または、塗膜に保持されているシリコーンオイルが露出するので、塗膜における非粘着性の低下を抑制することができると推察される。
【０１６６】
しかも、塗料組成物は、溶剤を含有しないので、歩留まりが高い。
【０１６７】
また、第１オリゴマーの第２オリゴマーに対する配合割合が、上記した下限以上であり、かつ、上記した上限以下であれば、塗膜が摺擦されても、塗膜におけるシリコーンオイルの非粘着性を確実に補助することができる。
【０１６８】
シリコーンオイルの２５℃における動粘度が、上記した下限以上であれば、塗膜が摺擦されても優れた非粘着性を維持することができる。
【０１６９】
また、塗料組成物が金属アルコキシド、リン酸、金属キレート化合物および金属カルボン酸塩からなる群から選択される少なくとも１つをさらに含有すれば、第１オリゴマーおよび第２オリゴマーにおけるアルコキシ基の縮合反応に基づく硬化を促進させることができる。
【０１７０】
７．塗料組成物の他の準備方法
上記した説明では、塗料組成物を２液型塗料組成物として準備しているが、例えば、塗料組成物を１液型塗料組成物として準備することもできる。
【０１７１】
具体的には、第１オリゴマーと、第２オリゴマーと、シリコーンオイルと、金属アルコキシドとを、空気中の水分（湿気）がない状態で、配合する。具体的には、上記した各成分を、窒素などの不活性ガス雰囲気状態で、配合して混合し、それらを容器に密封する。
【０１７２】
そして、使用の直前の塗布現場において、容器を開栓して、塗料組成物を対象物に塗布する。
【０１７３】
この１液型塗料組成物によっても、２液型塗料組成物と同様の効果を奏することができる。
【実施例】
【０１７４】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
【０１７５】
まず、各実施例および各比較例で用いた各成分を以下に記載する。
・ＫＲ−５００：式（７）中、ｇが１０、ｈが４であるメチル系シリコーンアルコキシオリゴマー（第２オリゴマー）、信越化学工業社製
・Ｘ−４０−９２２５：式（７）中、ｇが１２、ｈが１０であるメチル系シリコーンアルコキシオリゴマー（第２オリゴマー）、信越化学工業社製
・Ｘ−４０−９２５０：式（３）中、ｂが８、ｃが４、ｄが４である、ジメチルシロキサンユニットとメトキシ基含有シロキサンユニットとを含有するメチル系シリコーンアルコキシオリゴマー（第１オリゴマー）、信越化学工業社製
・Ｄ−２５：チタン（ＩＶ）テトラｎ−ブトキシド、信越化学工業社製
・チタン（ＩＶ）テトライソプロポキシド、東京化成工業社製
・チタン（ＩＶ）テトラエトキシド、東京化成工業社製
・アルミニウム（ＩＩＩ）トリｓｅｃ−ブトキシド、東京化成工業社製
・アルミニウム（ＩＩＩ）トリイソプロポキシド、東京化成工業社製
・アルミニウム（ＩＩＩ）トリエトキシド、東京化成工業社製
・ジルコニウム（ＩＶ）テトラｎ−ブトキシド（約８０％１−ブタノール溶液）、東京化成工業社製
・リン酸、関東化学社製
・トリス（２，４−ペンタンジオナト）アルミニウム（ＩＩＩ）、東京化成工業社製
・テトラキス（２，４−ペンタンジオナト）チタン（ＩＶ）（６３％イソプロピルアルコール溶液）、東京化成工業社製
・ビス（２，４−ペンタンジオナト）ビス（２−プロパノラト）チタン（ＩＶ）（７５％イソプロピルアルコール溶液）、東京化成工業社製
・テトラキス（２，４−ペンタンジオナト）ジルコニウム（ＩＶ）、東京化成工業社製
・ビス（２−エチルヘキサン酸）亜鉛（ＩＩ）（８０質量％ジエチレングリコールモノメチルエーテル溶液）、和光純薬工業社製
・トリス（２−エチルヘキサン酸）鉄（ＩＩＩ）（５０質量％ミネラルスピリット溶液）、和光純薬工業社製
・ビス（２−エチルヘキサン酸）コバルト（ＩＩ）（６５質量％ミネラルスピリット溶液）、ナカライテスク社製
・ビス（２−エチルヘキサン酸）マンガン（ＩＩ）（５０質量％ミネラルスピリット溶液）、和光純薬工業社製
・ＫＦ−９６−５０ｃｓ：ポリジメチルシロキサン、動粘度（２５℃）：５０ｍｍ２／ｓ、信越化学工業社製
・ＫＦ−９６−１００ｃｓ：ポリジメチルシロキサン、動粘度（２５℃）：１００ｍｍ２／ｓ、信越化学工業社製
・ＫＦ−９６−５００ｃｓ：ポリジメチルシロキサン、動粘度（２５℃）：５００ｍｍ２／ｓ、信越化学工業社製
・ＫＦ−９６−１０００ｃｓ：ポリジメチルシロキサン、動粘度（２５℃）：１，０００ｍｍ２／ｓ、信越化学工業社製
・ＫＦ−９６−１万ｃｓ：ポリジメチルシロキサン、動粘度（２５℃）：１０，０００ｍｍ２／ｓ、信越化学工業社製
・ＫＦ−９６−１０万ｃｓ：ポリジメチルシロキサン、動粘度（２５℃）：１００，０００ｍｍ２／ｓ、信越化学工業社製
・ＫＦ−９６−５０万ｃｓ：ポリジメチルシロキサン、動粘度（２５℃）：５００，０００ｍｍ２／ｓ、信越化学工業社製
・ＫＦ−９６−１００万ｃｓ：ポリジメチルシロキサン、動粘度（２５℃）：１，０００，０００ｍｍ２／ｓ、信越化学工業社製
・シクロヘキサン：ナフテン系溶剤、特級、関東化学製
（実施例１）
２００ｍｌガラス容器に、ＫＲ−５００を７７．６ｇ、Ｘ−４０−９２５０を１９．４ｇ、ＫＦ−９６−１０００ｃｓを１．０ｇ、Ｄ−２５を２．０ｇ、配合し、マグネチックスターラーを用いて２０分間撹拌して、塗料組成物を調製した。
【０１７６】
別途、対象物としての平板テストピース（厚さ１ｍｍ、６０ｍｍ×９０ｍｍ、材質Ａ５０５２アルミニウム合金）をトルエンで溶剤脱脂処理した後、＃８０番のアルミナ粒子を用いてショットブラスト加工した。
【０１７７】
その後、この平板テストピースに、塗料組成物をエアースプレーで塗布し、８０℃で３０分間、熱処理して、塗膜を作製した。熱処理後の塗膜の厚み（膜厚）を測定したところ、３５．９μｍであった。
【０１７８】
（実施例２）〜（実施例３６）、および、（比較例１）〜（比較例４）
塗料組成物のそれぞれにおける各成分を、表１〜表４に従って変更した以外は、実施例１と同様にして、塗料組成物を調製し、続いて、塗膜を作製した。
【０１７９】
（塗膜の評価）
各実施例および各比較例の塗膜について、以下の項目を評価した。その結果を表１〜表４に記載する。
【０１８０】
１．外観
塗膜を目視で観察して、塗膜の外観（平滑性）を、以下の基準に従って、評価した。
○：塗膜の表面が平滑であった。
△：塗膜の表面にやや凹凸があった。
×：塗膜にはじきが観察され、表面が平滑でなかった。
【０１８１】
２．歩留まり
塗膜の塗料組成物に対する歩留まりを、塗布後の塗膜と、熱処理後の塗膜との質量測定により求めた。
【０１８２】
３．非粘着性（剥離性）
（ｉ）  摺動試験前のテープの剥離強度
１８０度引き剥がし法（ＪＩＳ  Ｚ  ０２３７：２００９年、方法４）に準拠して、塗膜の非粘着性（剥離性）を評価した。
【０１８３】
つまり、まず、ニチバン社製のセロテープ（登録商標）品番ＣＴ４０５ＡＰ−１８（幅１８ｍｍ）の粘着剤を、粘着（感圧接着）させ、その後、セロテープ（距離８０ｍｍ）を塗膜から、速度３００ｍｍ／ｍｉｎで、引き剥がし距離８０ｍｍで、剥離した。そして、塗膜の非粘着性（剥離性（易剥離性））を剥離強度として評価した。
（ｉｉ）摺動試験後のテープの剥離強度
大平理科工業社製のＲＵＢＢＩＮＧ  ＴＥＳＴＥＲを用いて、羊毛フェルトを１ｋｇ／ｃｍ２の荷重で塗膜に対して押し付けて、摺動試験を実施した。具体的には、摺動回数５，０００回後の塗膜の剥離強度を、上記した１８０度引き剥がし法に従って、測定した。
【０１８４】
４．塗膜の堅牢性
テープ剥離法で、塗膜の堅牢性を評価した。すなわち、まず、支持体としてのスフと、粘着力が４．７４（Ｎ／１０ｍｍ）である粘着剤とからなる布粘着テープ（ニチバン社製、Ｎｏ．１２３、幅５０ｍｍ）の粘着剤を塗膜に粘着（感圧接着）させ、その後、布粘着テープを塗膜から剥離した。試験後のテープに付着している塗膜を目視で観察して、塗膜の強度（堅牢性）を、以下の基準に従って、評価した。
○：テープに塗膜が付着していなかった。
△：テープに塗膜の一部が付着していた。
×：テープに塗膜の全部が付着していた。
【０１８５】
【表１】
2017082207.tif 000009
【０１８６】
【表２】
2017082207.tif 000010
【０１８７】
【表３】
2017082207.tif 000011
【０１８８】
【表４】
2017082207.tif 000012